La présente invention est relative a des masses de revêtement destinées à l'isolation d1 acier d'armatures pour béton cellulaire et formees de liant, de ciment, de solvant et d'adjuvants et additifs. Habituellement, il n'est pas nécessaire de protéger contre la corrosion l'acier d'armature pour béton, car dans le béton armé, l'armature est complétement protégée contre les influences ambiantes. I7 en est autrement dans le béton cellulaire, car dans ce cas l'armature n'est pas protegée contre la corrosion par le béton. Il est donc nécessaire d'assurer une protection durable de l'acier d'armature contre la corrosion avant de l'utiliser. On connait des masses de revêtement à base de bitume ou à base de ciment joints à une dispersion aqueuse de matière synthétique comme liant. Il est vrai que les masses de revêtement contenant du bitume assurent une protection satisfaisante et durable contre la corrosion, mais la liaison entre l'acier d'armature ainsi isolé et le béton cellulaire laisse à désirer. La deuxième possibilité d'isolation a pour inconvénient que les bains d'immersion n'ont qu'une courte longévité, car le ciment prend avec l'eau du liant. L'invention a pour but de mettre au point une masse de revêtement qui assure une protection suffisante contre la corrosion, une bonne liaison et une longévité suffisante du bain d'immersion pour les besoins de la pratique. Ce problème est resolu par le fait que la masse comprend, en poids A. de 60 à 98 % de ciment, B. de zéo à 30 % de solvant, C. de zéro a 5 % d'adjuvants et additifs, D. de 1 a 15 % de liant, le liant lui-même comprenant, en poids de 100 a 20 % d'un produit de polymérisation liquide du butadiène ayant un poids moléculaire de 500 a 5000 et contenant 50 a 100 % de structure 1,4-cis et de zéro à 80 % d'un autre liant insaponifiable. Les agents de revêtement selon l'invention ne doivent pas contenir de sable. Les liants selon l'invention sont connus en tant que classe de substances. On peut trouver, par exemple, des descriptions détaillées et des définitions des produits de polymérisation liquides du butadiène dans la monographie "Carsten - Lackrohstoffe". Les produits de polymérisation de butadiène mentionnés peuvent être remplacés jusqu'à concurrence de 80 % en poids par d'autres liants insaponifiables tels que des résines d'hydro carbure. Des produits de ce genre sont décrits dans "Carsten Lackrohstoffe". Comme solvants, on peut introduire des composes ali phatiques et aromatiques, de préférence le white spirit. Comme adjuvants et additifs, on peut envisager par exemple des siccativants, par exemple les octoates de cobalt, de plomb ou de manganèse, dissous dans du xylène. La masse de revêtement selon l'invention a un délai de mise en oeuvre d'au moins 14 jours. Pendant ce temps, il ne se produit ni sédimentation ni formation de grumeaux dans le bain. Une fois que l'acier d'armature a été revêtu de la masse selon l'invention, on sèche le revêtement à des températures de 20 à 1500C, de préférence de 40 à 80"C. Il se solidifie suf fisamment, par le chauffage, pour que l'armature d'acier ainsi isolée reponde aux exigences de la pratique en ce qui concerne le transport et la manutention. Les éléments d'acier revêtus de la masse selon l'in vention se lient excellemment au béton cellulaire qui les entoure. La protection contre la corrosion est remarquable. EXEMPLE Pour déterminer la resistance à la corrosion, on ef fectue l'essai au brouillard salin selon la norme ASTM B 117-73 et l'essai tropical selon la norme DIN 50017. Masse de revêtement 1 On prépare une masse de revêtement comprenant 5,64 kg de liant 1,12 kg de solution de siccativant contenant 0,75 % de cobalt, 0,75 % de manganèse, 11 % de plomb 3,00 kg de white spirit 44,30 kg de ciment (type PZ 350 F) On utilise comme liant un homopolymère commercial de butadiène (poids moléculaire : 1800 ; proportion de 1,4-cis : 72 X Polyohüls 110"). Masse de revêtement 2 On prépare une masse de revêtement comprenant 11,28 kg de liant ( 50 % dans le white spirit) 12,00 kg de white spirit 44,30 kg de ciment (type PZ 350 F). Comme liant, on utilise une résine commerciale dthydro- carbure ("ESCORTEZ" 1102 B) Masse de revêtement 3 On prépare une masse de revêtement ayant la même composition que la masse 2. Toutefois, comme liant, on utilise un produit commercial à base d'acétate de polyvinyle ( 50 % dans un mélange 80/20 de butanol et de méthyl-éthyl-cétone). Masse de revêtement 4 On prépare une masse de revêtement ayant la même composition que la masse 2. Toutefois, on utilise comme liant un produit commercial à base de butyrate de polyvinyle ( 50 %) dans un mélange 80/20 de butanol et de méthyl-éthyl-cétone. Masse de revêtement 5 On prepare une masse de revêtement comprenant 11,28 kg de liant 2,24 kg de solution de siccativant contenant 0,75 X de cobalt, 0,75 % de manganèse, 11 % de plomb 3,00 kg de white spirit 38,66 kg de ciment (type PZ 350 F). On utilise comme liant un homopolymère commercial de butadiène (poids moleculaire : 1800 ; proportion de 1,4-cis : 72 X "Polyöhüls 110"). Conduite des essais On plonge des plaques d'acier dans la masse de revêtemen considérée. Ensuite, on les sèche 12 minutes à 60 C. Pour obtenir un revêtement à pores bouchés, on répète le processus. Ensuite, on fait séjourner les plaques revêtues pendant 24 heures dans de l'eau, afin que le ciment prenne hydrauliquement. Les -résultats obtenus sont indiqués par le tableau. Les expériences désignées par des lettres sont étrangères a l'invention. T A B L E A U Expé- Masse de revêtement, % Délai de mise Essai au brouil- Essai tropical rience en oeuvre du lard salin (ASTM (DIN 50017), REMARQUES 1 2 3 4 5 bain, jours B 117-73), heures heures 1 100 - - - - > 18 > 800 > 1000 2 75 25 - - - > 18 > 800 > 1000 3 50 50 - - - > 18 > 800 > 1000 A 25 75 - - - > 800 > 1000 Example étranger à l'invention, 25 % de la frac B 50 50 - - - > 180 tion totale de ciment étant remplacés par du sable. C - 100 - - - > 800 gt;1000 Dans les expé D - - 100 - - - - riences D et E, les revêtements E - - - 100 - - - - présentent, après le prise du cinent (24 h dans l'eau), une forte formation de bulles. Après séjour dans F - - - - 100 - l'eau, le revêtement est encore mou. REVENDICATION Masse de revêtement pour l'isolation d'acier d'armature pour béton cellulaire, formée de liant, de ciment, de solvant et d'adjuvants et additifs, caractérisée par le fait qu'elle comprend, en poids A. de 60 à 98 % de ciment, B. de zéro a 30 % de solvant C. de zéro a 5 % d'adjuvants et additifs D. de 1 à 15 % de liant, le liant lui-même comprenant, en poids, de 100 a 20 % d'un produit de polymérisation liquide du butadiène ayant un poids moléculaire de 500 à 5000 et contenant 50 a 100 % de structure 1,4-cis et de zéro a 80 % d'un autre liant insaDonifiable.